ТЕРМООТВЕРЖДАЕМЫЙ ПОЛИУРЕТАНОВЫЙ ПЕНОМАТЕРИАЛ, СОДЕРЖАЩИЙ БРОМИРОВАННЫЙ ПОЛИМЕРНЫЙ АНТИПИРЕН

1. Термоотверждаемый полиуретановый пеноматериал, содержащий бромированный полимер, где бромированный полимер включает сополимеризованные в нем бутадиеновый фрагмент и фрагмент винилароматического мономера, причем сополимер характеризуется перед бромированием содержанием винилароматического мономера от 5 до 90% в расчете на массу сополимера, содержанием 1,2-бутадиенового изомера, большим чем 0% в расчете на массу бутадиенового фрагмента и средней молекулярной массой по меньшей мере 1000, где бромированный сополимер характеризуется содержанием. небромированной неароматической двойной связи, меньшим или равным 50% в расчете на содержание неароматической двойной связи полимера перед бромированием, определенному методом ПМР, и температурой 5% потери массы, определенной методом динамического термогравиметрического анализа, которая составляет по меньшей мере 170°С.
2. Термоотверждаемый полиуретановый пеноматериал по п. 1, дополнительно характеризующийся содержанием бромированного полимера, содержащего по меньшей мере 10% брома по отношению к общей массе бромированного полимера.
3. Термоотверждаемый полиуретановый пеноматериал по п. 1 или 2, дополнительно характеризующийся содержанием бромированного полимера в виде твердых дисперсных частиц, которые имеют среднечисленный медианный размер частиц больше чем 1 и меньше чем 800 мкм.
4. Термоотверждаемый полиуретановый пеноматериал по п. 1 или 2, дополнительно содержащий модификатор межфазного поверхностного натяжения, который характеризуется: (а) ГЛБ в диапазоне от 5 до 15 по методу Rosen или температурой помутнения вплоть до 60°С в водном растворе при концентрации 4 мас.%, по методу DIN EN 1890; (b) вязкостью, по меньшей мере 500 сПз при 25°С, определенной на вискозиметре Брукфильда со шпинделем 63 при 50 об/мин; и (с) присутствием в концентрации по меньшей мере 10% по отношению к общей объединенной массе бромированного полимера и модификатора межфазного поверхностного натяжения.
5. Термоотверждаемый полиуретановый пеноматериал по п. 1 или 2, дополнительно содержащий фосфорсодержащий компонент и дополнительно характеризующийся концентрацией брома по меньшей мере 0,5% в расчете на общую массу пеноматериала, и концентрацией фосфора по меньшей мере 0,15% в расчете на общую массу пеноматериала.
6. Термоотверждаемый полиуретановый пеноматериал по п. 1 или 2, дополнительно содержащий хлорсодержащий компонент.
7. Термоотверждаемый полиуретановый пеноматериал по п. 1 или 2, дополнительно характеризующийся тем, что свободен от бромированных материалов, отличных от бромированного полимера.
3
3
8. Термоотверждаемый полиуретановый пеноматериал по п. 1 или 2, дополнительно характеризующийся значением плотности 24 кг/м или более и 100 кг/м или менее и содержанием триммера  3% или более и 20% или менее.
9. Изоцианатная композиция, используемая для получения термоотверждаемого полиуретанового пеноматериала по п. 1, причем изоцианатная композиция содержит изоцианатсодержащее соединение, модификатор межфазного поверхностного натяжения и бромированный полимер, где:
(a) изоцианатсодержащее соединение содержит по меньшей мере две изоцианатные функциональности в расчете на молекулу;
(b) модификатор межфазного поверхностного натяжения характеризуется: (i) ГЛБ от 5 до 15 по методу Rosen или температурой помутнения до 60°С в водном растворе при концентрации 4 мас.% по методу DIN EN 1890; (ii) вязкостью по меньшей мере 500 сПз при 25°С, определенной на вискозиметре Брукфильда со шпинделем 63 при 50 об/мин; и (iii) присутствием при концентрации по меньшей мере 10  и 50% или менее по отношению к общей объединенной массе бромированного полимера и модификатора межфазного поверхностного натяжения; и
(c) бромированный полимер диспергируют в виде твердых частиц в изоцианатсодержащем соединении и бромированный полимер содержит сополимеризованные в нем бутадиеновый фрагмент и фрагмент винилароматического мономера, где сополимер характеризуется перед бромированием содержанием винилароматического мономера от 5 до 90% в расчете на массу сополимера, содержанием 1,2-бутадиенового изомера, большим чем 0 в расчете на массу бутадиенового фрагмента, и средней молекулярной массой по меньшей мере 1000, причем бромированный сополимер характеризуется содержанием небромированной неароматической двойной связи, меньшим или равным 50% в расчете на содержание неароматической двойной связи сополимера перед бромированием, определенным методом ПМР, и температурой 5% потери массы, определенной методом динамического термогравиметрического анализа, которая составляет по меньшей мере 170°С.
10. Композиция по п. 9, где бромированный полимер имеет форму твердых дисперсных частиц, имеющих среднечисленный медианный размер частиц больше чем 1 и меньше чем 800 мкм.
11. Способ получения полимерного пеноматериала по п. 1, включающий:
(a) обеспечение изоцианатсодержащей композиции по п. 9;
(b) обеспечение полиолсодержащей композиции, содержащей полиол и пенообразователь;
(c) смешивание изоцианатсодержащей композиции и полиолсодержащей композиции и обеспечение взаимодействия с получением пеноматериала по п. 1;
где по меньшей мере одно из изоцианатсодержащего соединения и полиола содержит в среднем более чем два центра, реакционноспособных по отношению к изоцианату, в расчете на молекулу, и где способ дополнительно включает или введение катализатора в полиолсодержащую композицию, или смешивание катализатора совместно с изоцианатсодержащей композицией и полиолсодержащей композицией на стадии (с).
12. Способ по п. 11, дополнительно характеризующийся содержанием воды в полиолсодержащей композиции при концентрации в диапазоне от более чем 0 до 3% в расчете на общую массу полиола.
13. Способ по п. 11 и 12, дополнительно характеризующийся тем, что полиолсодержащая композиция свободна от бромированного антипирена.
14. Способ по п. 11 или 12, дополнительно характеризующийся дополнительным содержанием в изоцианатсодержащей композиции фосфорсодержащего соединения.
15. Способ по п. 11 или 12, дополнительно характеризующийся тем, что изоцианатсодержащая композиция и полиолсодержащая композиция свободны от бромированных материалов, отличных от бромированного полимера.